(57)【要約】【課題】Ａｌを負極集電体に用いた電圧効率が充分に高く、また、均一にＮａが析出するナトリウム電池を安定的に提供する。【解決手段】アルミニウム表面に、亜鉛被膜が形成されているナトリウム電池用負極集電体。亜鉛被膜が形成されていないアルミニウム表面には、アルミニウム酸化層が形成されており、亜鉛被膜とアルミニウムとの界面には、アルミニウム酸化層が形成されていないこと、または亜鉛被膜とアルミニウムとの界面には、亜鉛被膜が形成されていない部分に形成されているアルミニウム酸化層よりも薄いアルミニウム酸化層が形成されているナトリウム電池用負極集電体。アルミニウム表面に、亜鉛被膜をジンケート処理によって形成するナトリウム電池用負極集電体の製造方法。【選択図】図１
2013114789.tif 000002
【特許請求の範囲】
【請求項１】
アルミニウム表面に、亜鉛被膜が形成されていることを特徴とするナトリウム電池用負極集電体。
【請求項２】
前記亜鉛被膜が形成されていないアルミニウム表面には、アルミニウム酸化層が形成されており、
前記亜鉛被膜と前記アルミニウムとの界面には、アルミニウム酸化層が形成されていないこと、または
前記亜鉛被膜と前記アルミニウムとの界面には、前記亜鉛被膜が形成されていない部分に形成されている前記アルミニウム酸化層よりも薄いアルミニウム酸化層が形成されていること
を特徴とする請求項１に記載のナトリウム電池用負極集電体。
【請求項３】
アルミニウム表面に、亜鉛被膜をジンケート処理によって形成することを特徴とするナトリウム電池用負極集電体の製造方法。
【請求項４】
前記亜鉛被膜の形成をジンケート処理によって行った後、形成された亜鉛被膜を溶解させ、再度ジンケート処理によって亜鉛被膜を形成することを特徴とする請求項３に記載のナトリウム電池用負極集電体の製造方法。
【請求項５】
請求項１または請求項２に記載のナトリウム電池用負極集電体が用いられていることを特徴とするナトリウム電池用負極。
【請求項６】
請求項１または請求項２に記載のナトリウム電池用負極集電体の表面に、ナトリウムが析出されていることを特徴とするナトリウム電池用負極。
【請求項７】
請求項５または請求項６に記載のナトリウム電池用負極が用いられていることを特徴とするナトリウム電池。
【発明の詳細な説明】
【技術分野】
【０００１】
本発明は、ナトリウムイオン（Ｎａ＋）が伝導するナトリウム電池用負極集電体とその製造方法、ナトリウム電池用負極およびナトリウム電池に関する。
【背景技術】
【０００２】
車載用や低炭素電力供給システム等の新エネルギー用の分野等においては、エネルギー密度に優れた蓄電デバイスが強く求められている。このような蓄電デバイスとしては、リチウムイオン電池（Ｌｉイオン電池）、ナトリウム硫黄電池（ＮＡＳ電池）などのナトリウム電池などがあるが、近年、ナトリウム電池の内でも、特に、電解液に溶融塩を用いた溶融塩電解液電池に関する技術開発が種々行われている（例えば特許文献１、非特許文献１）。
【０００３】
即ち、Ｎａはクラーク数が２．６４とＬｉの０．００６に比べて圧倒的に大きく、材料の調達を安定して容易に行うことができる。
【０００４】
そして、Ｌｉイオン電池の場合には、冷却効率を上げて熱暴走を防ぐために充分なスペース（空隙）を設けて配置する必要があるため、組電池の体積が大きくなる。また、ＮＡＳ電池の場合も、安全対策上、防火砂が充填された断熱容器内に配置する必要があり、組電池の体積が大きくなる。これに対して、溶融塩電解液電池の場合には、これらの配慮が不要であるため、組電池の体積をＬｉイオン電池の約１／２、ＮＡＳ電池の約１／４とコンパクト化することができる。
【０００５】
このようなナトリウム電池の負極として、従来は、金属Ｎａと錫（Ｓｎ）等との合金からなる合金系負極が用いられていた。しかしながら、このような合金系負極は、活物質であるＮａを吸蔵、脱離する際に、大きな体積変化（膨張収縮）が繰り返し起こるため、容量の劣化やサイクル特性の悪化を招く恐れがあった。
【０００６】
このため、Ｎａを吸蔵、脱離する際の膨張収縮（体積変化）が小さく、容量の劣化やサイクル特性の悪化を招く恐れがないナトリウム電池用負極が望まれており、上記のＮａを吸蔵、脱離する合金系負極に替わる負極の検討が行われている。
【０００７】
そして、そのような負極として、金属集電体の上でＮａを溶解、析出させる負極が検討され、その結果、負極集電体としてアルミニウム（Ａｌ）が好適であることが分かった。
【０００８】
即ち、例えば、銅（Ｃｕ）は、導電性に優れ、過電圧を抑制することが期待できるが、Ｎａと合金化するため、ナトリウム電池の負極集電体として用いることには問題がある。また、ニッケル（Ｎｉ）はＮａと合金化しないが、Ｃｕと比較して電気抵抗率が４倍以上高く、過電圧が大きくなる可能性がある。これに対し、Ａｌは、Ｎａと合金化することがない。また、ＡｌはＣｕの１．５倍程度の電気抵抗率で、導電性に優れているためＮｉほど過電圧が大きくならず、高い電圧効率のナトリウム電池が期待できる。さらに、Ａｌは軽量、低コストである。
【先行技術文献】
【特許文献】
【０００９】
【特許文献１】特開２００９−６７６４４号公報
【非特許文献】
【００１０】
【非特許文献１】「ＳＥＩ  ＷＯＲＬＤ」２０１１年３月号（ＶＯＬ．４０２）、住友電気工業株式会社
【発明の概要】
【発明が解決しようとする課題】
【００１１】
しかし、Ａｌを負極集電体に用いたナトリウム電池においては、過電圧が大きくなり、期待通りの高い電圧効率を得ることができない場合があった。また、Ａｌのみの負極集電体とし、充電時にＡｌ上に直接Ｎａを析出させる場合には、Ｎａとの濡れ性（密着性）が悪く、均一にＮａが析出しない場合があった。
【００１２】
このため、Ａｌを負極集電体に用いた電圧効率が充分に高く、また、均一にＮａが析出するナトリウム電池を安定的に提供することができる技術が望まれていた。
【課題を解決するための手段】
【００１３】
本発明者は、上記課題の解決について検討を行った結果、従来のＡｌ負極集電体の場合、表面に電気抵抗が大きなＡｌ酸化膜が形成され易く、Ａｌ酸化膜が形成されると過電圧が大きくなり、充分に高い電圧効率を得ることができないと共に、Ｎａとの濡れ性が悪くなることが分かった。
【００１４】
そして、このようなＡｌ酸化膜の形成を抑制する手段につき、さらに検討を行った結果、Ａｌ基材へのめっき密着性を得るための前処理として行われる亜鉛（Ｚｎ）被膜の形成が有効であり、Ｚｎ被膜を形成する手法としては、種々の方法を採用することができるが、ジンケート処理が特に好ましいことが分かった。
【００１５】
即ち、ジンケート処理によりＡｌ表面のＡｌ酸化膜がＺｎ被膜に置換された場合、このＺｎ被膜はＡｌ酸化膜に比べ電気抵抗を小さくすることができ、小さな過電圧、及び期待通りの高い電圧効率を得ることができる。
【００１６】
具体的には、このジンケート処理は、図１（ａ）に示すように、Ａｌ酸化膜を溶かしてＡｌ３＋を形成させることにより露出したＡｌ表面にＺｎを析出させて（Ｚｎ置換めっき）、Ａｌ基材へのめっき密着性を得る手法である。そして、表面の全てがＺｎに置換されてＡｌが露出した部分がなくなると反応が終了する。このとき、Ａｌの表面にはＺｎ薄膜が形成されているため、その後のＡｌ酸化物の形成が抑制され、Ｎａとの濡れ性が維持される。
【００１７】
次に、図２に、Ａｌ箔を負極集電体に用いて、その上に負極活物質であるＮａを析出させる際（充電時）のＮａ＋と電子（ｅ−）の移動を説明する図を示し、過電圧につき説明する。
【００１８】
図２において、（ａ）はジンケート処理されていないＡｌ箔を負極集電体とした場合を、（ｂ）はジンケート処理されたＡｌ箔を負極集電体とした場合を示している。そして、図２において、１はＡｌ箔、２はジンケート処理によって形成されたＺｎ被膜、３はＡｌ箔１の表面に生成したＡｌ酸化物被膜、４はＺｎ被膜２の表面に生成したＺｎ酸化物被膜、５は析出したＮａ、６は電解液である。
【００１９】
充電時には、電解液６からＮａ＋が、Ａｌ箔１側からｅ−が供給されて、Ｎａ５が析出されるが、図２（ａ）に示すように、ジンケート処理されていないＡｌ箔の場合には、Ａｌ箔１の表面にＡｌ酸化物被膜３が形成されており、このＡｌ酸化物被膜３は厚みが数ｎｍであっても電気抵抗が大きいため、過電圧が大きくなる。この結果、充分に高い電圧効率を得ることができない。また、Ａｌ酸化物被膜３は濡れ性が悪いため、Ｎａを均一に析出させることができない。
【００２０】
これに対して、図２（ｂ）に示すように、ジンケート処理されたＡｌ箔の場合には、表面に形成されたＺｎ被膜２はＡｌ酸化物被膜に比べ電気抵抗が遙かに小さい。そして、Ｚｎ被膜２の酸化（Ｚｎ酸化物被膜４の形成）は、Ａｌの酸化に比べて遅く、一旦酸化されても生成されるＺｎＯの密度が小さく体積が大きいため、バリア性が高く、酸化の進行を抑制する効果が大きく、表面酸素量を少なくすることができる。また、Ｚｎ酸化物被膜４の電気抵抗はＡｌ酸化物被膜に比べ小さく、Ｎａとの濡れ性がよい。このため、ジンケート処理されたＡｌ箔の表面にＮａを析出させる場合には、過電圧が小さくなり、充分に高い電圧効率を得ることができる。
【００２１】
本発明は、上記の知見に基づいてなされたものであり、請求項１に記載の発明は、
アルミニウム表面に、亜鉛被膜が形成されていることを特徴とするナトリウム電池用負極集電体である。
【００２２】
そして、請求項２に記載の発明は、
前記亜鉛被膜が形成されていないアルミニウム表面には、アルミニウム酸化層が形成されており、
前記亜鉛被膜と前記アルミニウムとの界面には、アルミニウム酸化層が形成されていないこと、または
前記亜鉛被膜と前記アルミニウムとの界面には、前記亜鉛被膜が形成されていない部分に形成されている前記アルミニウム酸化層よりも薄いアルミニウム酸化層が形成されていること
を特徴とする請求項１に記載のナトリウム電池用負極集電体である。
【００２３】
そして、請求項３に記載の発明は、
アルミニウム表面に、亜鉛被膜をジンケート処理によって形成することを特徴とするナトリウム電池用負極集電体の製造方法である。
【００２４】
ジンケート処理は、前記したように、Ａｌ酸化膜を溶かしてＺｎ被膜を形成させるものであるため、界面に存在するアルミニウム酸化層の厚みを薄くすることができる。
【００２５】
本発明者は、前記ジンケート処理についてさらに検討を行い、ダブルジンケート処理を採用した場合、Ｚｎ被膜の被覆率がより向上して、一層過電圧が低減され、電圧効率がより向上することが分かった。ここで、ダブルジンケート処理とは、ジンケート処理によって一旦形成されたＺｎ被膜を、例えば硝酸等を用いて溶解させた後、再度ジンケート処理を行う処理を指す。
【００２６】
請求項４に記載の発明は、上記の知見に基づいてなされたものであり、
前記亜鉛被膜の形成をジンケート処理によって行った後、形成された亜鉛被膜を溶解させ、再度ジンケート処理によって亜鉛被膜を形成することを特徴とする請求項３に記載のナトリウム電池用負極集電体の製造方法である。
【００２７】
そして、請求項５に記載の発明は、
請求項１または請求項２に記載のナトリウム電池用負極集電体が用いられていることを特徴とするナトリウム電池用負極である。
【００２８】
負極集電体として、薄く形成されたＡｌ酸化膜を介して、あるいはＡｌ酸化膜を介さずに直接に表面にＺｎ被膜が形成されたＡｌを用いているため、前記したように、過電圧が小さいと共に、Ｎａとの濡れ性が向上し、充分に高い電圧効率の負極を得ることができる。
【００２９】
そして、請求項６に記載の発明は、
請求項１または請求項２に記載のナトリウム電池用負極集電体の表面に、ナトリウムが析出されていることを特徴とするナトリウム電池用負極である。
【００３０】
薄く形成されたＡｌ酸化膜を介して、あるいはＡｌ酸化膜を介さずに直接に表面にＺｎ被膜が形成されたＡｌ負極集電体の表面に負極活物質であるＮａを析出させて負極とすることにより、充放電に際しての体積変化が小さくなり、ナトリウム電池のサイクル特性を向上させることができる。
【００３１】
Ｎａを析出させる具体的な方法としては、例えば、正極活物質にＮａＣｒＯ２等のＮａを吸蔵脱離可能なＮａ化合物を用いて電池を組立てた後に充電することによりＮａを析出（電析）させる方法を挙げることができる。
【００３２】
この方法は、反応性に富むＮａを外気に触れさせることなく析出させることができる方法であるため、取り扱いが容易となり好ましい。
【００３３】
しかし、本請求項の発明は、上記した電池組立後のＮａ析出に限定されるものではなく、不活性雰囲気や真空下での電析や蒸着などにより電池組立前に予めＮａを析出させる方法を用いることもできる。
【００３４】
また、請求項７に記載の発明は、
請求項５または請求項６に記載のナトリウム電池用負極が用いられていることを特徴とするナトリウム電池である。
【００３５】
負極集電体として、薄く形成されたＡｌ酸化膜を介して、あるいはＡｌ酸化膜を介さずに直接に表面にＺｎ被膜が形成されたＡｌを用いているため、前記したように、過電圧が小さく、充分に高い電圧効率を得ることができる。そして、Ｚｎ被膜の形成により、Ｎａとの濡れ性を充分に確保することができるため、合金系負極と異なり、Ａｌ負極集電体表面に負極活物質であるＮａを充分に析出させた負極を形成することができ、充放電に際しての体積変化が小さく、サイクル特性に優れたナトリウム電池を提供することができる。
【発明の効果】
【００３６】
本発明によれば、Ａｌを負極集電体に用いた電圧効率が充分に高く、また、均一にＮａが析出するナトリウム電池を安定的に提供することができる。
【図面の簡単な説明】
【００３７】
【図１】ジンケート処理により、Ａｌ表面にＺｎ被膜を形成する方法を説明する図である。
【図２】ジンケート処理されていないＡｌ及びジンケート処理されたＡｌにＮａを析出させるときのＮａ＋、ｅ−の移動を説明する図である。
【図３】ジンケート処理されたＡｌの表面近傍の断面を示す電子顕微鏡写真である。
【図４】本発明の一実施の形態のナトリウム電池用負極の構成を模式的に示す図である。
【図５】ジンケート処理されていないＡｌ及びジンケート処理されたＡｌを用いてＮａを析出、溶解させたときの電圧の測定結果を示す図である。
【図６】本発明の一実施の形態のナトリウム電池の充放電曲線を示す図である。
【図７】本発明の一実施の形態のナトリウム電池の組電池の構成を模式的に示す図である。
【発明を実施するための形態】
【００３８】
以下、実施の形態に基づき本発明を具体的に説明する。
【００３９】
１．負極集電体
（１）Ａｌのジンケート処理
本発明に係る負極集電体は、Ａｌにジンケート処理を施すことによって作製される。具体的には、例えば、Ａｌ箔の表面をエッチング処理し、その後、Ｚｎ置換めっきを施すことにより、ジンケート処理が行われる。なお、この際、タブリードなど外部電極との接続部となる部分には、マスキングなどして、Ｚｎ被膜が形成されないようにする。
【００４０】
通常、Ａｌ表面には数Å〜数ｎｍ程度の酸化層が形成され、場合によりさらに厚い酸化層が形成され得るが、前記したように、ジンケート処理により、表面のＡｌ酸化膜を含むＡｌ層が溶出して電気抵抗が小さいＺｎ被膜に置換され、さらにＺｎ被膜は酸化が遅い。そして、ジンケート処理の場合には、表面のＡｌ酸化膜を溶出するため、気相法など他の方法で形成した場合に比べて界面の酸化層の厚みを一層薄くする、あるいは無くすことができる。このため、一層小さな過電圧を得ることが可能となる。
【００４１】
図３に、ジンケート処理されたＡｌ箔の表面近傍の断面を示す電子顕微鏡写真の一例を示す。図３に示すように、Ａｌ箔の表面には、厚み１００ｎｍ程度の均一なＺｎ被膜が形成されている。
【００４２】
（２）ダブルジンケート処理
上記のジンケート処理によって形成されたＺｎ被膜を、例えば濃度が６０％程度の濃硝酸を用いて溶出させた後、再度ジンケート処理を行った場合、Ｚｎ皮膜による被覆率が向上し、一層緻密で薄いＺｎ被膜を形成させることができるため、より過電圧を小さくすることができ好ましい。
【００４３】
（３）タブリード
集電体には、必要に応じて適宜タブリードが設けられる。図４は、本発明の一実施の形態のナトリウム電池用負極の構成を模式的に示す図である。図４において、７がＡｌ箔１に取付けられたタブリードである。なお、２はジンケート処理によって形成されたＺｎ被膜であり、５はＺｎ被膜上に析出させたＮａである。
【００４４】
２．ナトリウム電池用負極
次に、上記負極集電体を用いたナトリウム電池用負極について説明する。図４に示すように、本発明のナトリウム電池用負極は、負極集電体のＺｎ被膜２の表面にＮａ５を析出させて構成されている。
【００４５】
負極集電体表面にＮａ５を析出させる具体的な方法としては、前記したように、電池組立前、電池組立後のいずれの時点で析出させてもよい。
【００４６】
３．ナトリウム電池
次に、上記ナトリウム電池用負極を用いたナトリウム電池について説明する。ナトリウム電池は、上記のナトリウム電池用負極の他に、正極集電体上に正極活物質が設けられた正極、電解液およびセパレータを組立てることにより作製される。
【００４７】
（１）正極
（イ）正極集電体
正極集電体としては、Ａｌ箔が用いられる。
【００４８】
（ロ）正極活物質
正極活物質としては、ＮａＣｒＯ２、ＮａＦｅＯ２、Ｎａ２／３Ｆｅ１／３Ｍｎ２／３Ｏ２等を挙げることができるが、これらの内でもＮａＣｒＯ２が好ましく用いられる。なお、充放電サイクルによる容量低下を抑制するため、Ｎａの脱離量、即ちＮａ１−ｘＣｒＯ２で表したときのｘが０≦ｘ≦０．４を満足する範囲内において充放電が行われる。
【００４９】
（２）電解液
電解液としては、以下に示す電解質（支持塩）を有機溶媒に溶解させた電解液、または溶融塩（イオン液体）からなる電解液が好ましく用いられる。
【００５０】
（イ）電解質（支持塩）を有機溶媒に溶解させた電解液
（ａ）電解質（支持塩）としては、以下のものを挙げることができる。
ＮａＦＳＡ、ＮａＣｌＯ４、ＮａＰＦ６、ＮａＡｓＦ６、ＮａＳｂＦ６、ＮａＢＦ４、ＮａＣＦ３ＳＯ３、ＮａＮ(ＳＯ２ＣＦ３)２等
【００５１】
（ｂ）有機溶媒としては、以下のものを挙げることができる。
【００５２】
・カーボネート類：プロピレンカーボネート、エチレンカーボネート、ジメチルカーボネート、ジエチルカーボネート、エチルメチルカーボネート、イソプロピルメチルカーボネート、ビニレンカーボネート、４−トリフルオロメチル−１，３−ジオキソラン−２−オン、１，２−ジ（メトキシカルボニルオキシ）エタン等
【００５３】
・エーテル類：１，２−ジメトキシエタン、１，３−ジメトキシプロパン、ペンタフルオロプロピルメチルエーテル、２，２，３，３−テトラフルオロプロピルジフルオロメチルエーテル、テトラヒドロフラン、２−メチルテトラヒドロフラン等
【００５４】
・エステル類：蟻酸メチル、酢酸メチル、γーブチロラクトン等
【００５５】
・ニトリル類：アセトニトリル、ブチロニトリル等
【００５６】
・アミド類：Ｎ，Ｎ−ジメチルホルムアミド、Ｎ，Ｎ−ジメチルアセトアミド等
【００５７】
（ロ）溶融塩（イオン液体）からなる電解液
溶融塩（イオン液体）からなる電解液としては、以下のものを挙げることができる。
【００５８】
・ＮａＦＳＡとＫＦＳＡの例えばモル比で５６：４４の混合物からなるイオン液体
【００５９】
・ＮａＦＳＡに加え、カチオンとして、４級アンモニウムイオン、イミダゾリウムイオン、ピロリジニウムイオン、ピペリジニウムイオン、モルホリニウムイオン、フォスフォニウムイオン等の有機カチオンを含むイオン液体
【００６０】
４．ナトリウム電池における負極の評価
組立てられたナトリウム電池における負極の評価は、Ｎａの析出溶解評価、および充放電評価により行うことができる。
【００６１】
（１）Ｎａの析出溶解評価
Ｎａの析出溶解評価は、組立てられたナトリウム電池の充放電時の過電圧により評価することができる。即ち、Ｎａの析出、溶解に必要な電圧が過電圧の大きさとして示される。このため、過電圧が小さければ、電池性能が良く電圧効率も良いと判断される。
【００６２】
（２）充放電評価
充放電評価は、電圧効率により評価することができる。
【００６３】
電圧効率は、容量の５０％充放電の時の放電電圧と充電電圧の比率として下式のように定義されるものであり、充電量に対してどれだけ放電できるかを示している。９０％以上であると好ましく、９５％以上であるとより好ましい。
電圧効率（％）＝（放電電圧／充電電圧）×１００％
【実施例】
【００６４】
以下、実施例に基づき本発明をさらに具体的に説明する。
【００６５】
１．負極集電体の作製
厚み２０μｍのＡｌ箔を用意し、以下に示すエッチング処理およびＺｎ置換めっき処理によりＡｌ箔表面にジンケート処理を施し、負極集電体を作製した。
【００６６】
（１）エッチング処理：
・エッチング液  ：奥野製薬社製「トップアルソフト１０８」
５０ｇ／Ｌ  水溶液
・エッチング条件：温度：５０℃、時間：３０秒
【００６７】
（２）Ｚｎ置換めっき
・めっき液      ：奥野製薬社製「サブスターＺＮ−１」
１８０ｃｃ／Ｌ  水溶液
・めっき条件    ：温度：２５℃、時間：３０秒
【００６８】
２．Ｎａの析出溶解評価
（１）ナトリウム電池の組立
上記で作製されたジンケート処理が施されたＡｌ箔（厚み２０μｍ）を負極集電体、金属Ｎａを正極、厚み２００μｍのガラス不織布をセパレータ、ナトリウムビス（フルオロスルフォニル）アミド（ＮａＦＳＡ）とカリウムビス（フルオロスルフォニル）アミド（ＫＦＳＡ）との混合物（モル比５６：４４）からなる溶融塩を電解液として、ナトリウム電池を組立てた。
【００６９】
（２）Ｎａの析出溶解評価
作製されたナトリウム電池に、温度９０℃、電流密度０．１ｍＡ／ｃｍ２で通電を行い、Ａｌ箔上でＮａを析出、溶解させたときの負極側の電圧の時間経過に伴う変化を測定した。
【００７０】
比較のために、ジンケート処理が施されていないＡｌ箔（厚み２０μｍ）を負極集電体として、上記と同様の電池を組立て、同様の測定を行った。
【００７１】
測定結果を図５に示す。図５において、電圧０Ｖより上ではＮａが溶解、下ではＮａが析出していることを示している。そして、図５において、実線はジンケート処理が施されたＡｌ箔、破線はジンケート処理が施されていないＡｌ箔の場合であり、縦軸は電圧（Ｖ）、横軸は通電時間(分）を示している。
【００７２】
図５より、ジンケート処理を施すことにより、電圧の揺れが小さく、過電圧が低減されていることが分かる。
【００７３】
これは、上述したように、ジンケート処理により、Ａｌ箔の表面に電気抵抗が小さなＺｎ被膜が形成されており、バリア層となるＡｌ酸化膜が形成されていないために過電圧が低減されたものと考えられる。
【００７４】
３．充放電評価
（１）ナトリウム電池の組立
上記で作製されたジンケート処理Ａｌ箔（厚み２０μｍ）の負極集電体と、Ａｌ箔（厚み２０μｍ）上に正極活物質としてＮａＣｒＯ２を厚み５０μｍでコートした正極と、ガラス不織布セパレータ（厚み２００μｍ）とを用いて、ＮａＦＳＡとＫＦＳＡとの混合物（モル比５６：４４）からなる溶融塩を電解液として、ナトリウム電池を組立てた。
【００７５】
（２）充放電評価
作製されたナトリウム電池を用いて、温度９０℃、充放電レート０．１Ｃで充放電を行い、充電および放電における負極の電圧変化を測定した。結果を図６に示す。図６において、５０％放電時および５０％充電時の電圧はそれぞれ３．１８Ｖと３．２２Ｖであり、電圧効率が９９％と極めて高く、従来のナトリウム電池における電圧効率９５％を大きく上回っていることが分かる。
【００７６】
これは、ジンケート処理により負極の過電圧が低減し、電圧効率が向上したためと考えられる。
【００７７】
（３）ナトリウム電池のサイクル特性
次に、充電深度６５％の充放電を１００サイクル行い、容量低下などの劣化を測定した。その結果、容量低下などの劣化は見られず、良好なサイクル特性を有していることが確認できた。
【００７８】
５．組電池の構成例
このように電圧効率が高くサイクル特性も良好なナトリウム電池は、組電池とした場合に特に優位性が発揮される。図７に組電池の一構成例を示す。なお、図７において（ａ）は上面図、（ｂ）は側面図である。
【００７９】
図７（ａ）の右図に示すように、素電池単体においては、太線で示す正極及び負極がセパレータを介して交互に配置されている。
【００８０】
そして、図７（ｂ）に示すように、電圧３Ｖの素電池単体が４個隙間を設けず直列に配置されて、１２Ｖの電圧が得られるようになっており、Ｌｉイオン電池やＮＡＳ電池に比べてコンパクト化されていることが分かる。
【００８１】
以上、本発明を実施の形態に基づいて説明したが、本発明は上記の実施の形態に限定されるものではない。本発明と同一および均等の範囲内において、上記の実施の形態に対して種々の変更を加えることができる。
【符号の説明】
【００８２】
１      Ａｌ箔
２      Ｚｎ被膜
３      Ａｌ酸化物被膜
４      Ｚｎ酸化物被膜
５      Ｎａ
６      電解液
７      タブリード
【図１】
2013114789.tif 000003
【図２】
2013114789.tif 000004
【図４】
2013114789.tif 000005
【図５】
2013114789.tif 000006
【図６】
2013114789.tif 000007
【図７】
2013114789.tif 000008
【図３】
2013114789.tif 000009